СПОСОБ КОНДИЦИОНИРОВАНИЯ ВОДЫ, СОДЕРЖАЩЕЙ ТРИТИЙ
METHOD OF CONDITIONING WATER CONTAINING TRITIUM

Предлагаемый способ относится к области охраны окружающей среды от радиоактивного загрязнения и может быть использован для снижения класса опасности жидких радиоактивных отходов (ЖРО), в том числе высокоактивных отходов (ВАО). В установках технологического цикла по обращению с материалами, содержащими тритий, в результате окислительных процессов в газовой фазе, осаждения паров на различные поглотители, изотопного обмена возможно образование воды, содержащей тритий. В ряде случаев переработка образовавшейся воды с целью извлечения трития для дальнейшего использования невозможна или экономически нецелесообразна. По этой причине возникает проблема утилизации образовавшейся воды, содержащей тритий. Согласно пункту 14.9 действующих санитарных правил «Радиационная безопасность при работе с тритием и его соединениями» СП 2.6.1. 05-04 вода, содержащая тритий, относится к ЖРО. Жидкие радиоактивные отходы перед транспортировкой, хранением или захоронением должны подвергаться отверждению.
Для перевода воды в твердое состояние можно использовать различные материалы (отвердители), которые фиксируют воду благодаря физической адсорбции/абсорбции или в результате протекания химической реакции. При выборе отвердителя необходимо руководствоваться следующими параметрами:
- процентным соотношением связанной воды от массы конечного компаунда;
- парциальным давлением паров воды над поверхностью конечного компаунда;
- инертностью используемых компонентов и получаемого компаунда по отношению к материалам технологических установок;
- стойкостью полученного конечного блока (необратимостью химической реакции) при температурных воздействиях в условиях долгосрочного хранения;
- временем отверждения и формирования конечного блока;
- вероятностью образования вторичных ЖРО.
Вода, содержащая тритий, обладает высокой токсичностью, поэтому во время проведения работ по ее отверждению, а также при последующем длительном хранении или захоронении, необходимо предпринять все возможные меры по недопущению ее выделения в окружающую среду. В связи с этим наиболее приемлемым является химическое связывание воды, например, в виде гидроксидов или кристаллогидратов.
Известен способ, описанный в работе И.А. Соболева и Л.М. Хомчика «Обезвреживание радиоактивных отходов на централизованных пунктах», М: Энергоатомиздат, 1983 г., стр. 40, заключающийся в смешивании радиоактивных отходов с цементом в соотношении 1:1,3-2 для получения монолитных блоков с прочностью на сжатие не менее 5 МПа. Существует также большое количество патентов: RU 2116682, опубл. 27.07.1998, G21F 9/16; RU 2375773, опубл. 10.12.2009, G21F 9/16; RU 2360313, опубл. 27.06.2009, G21F 9/16; 2516235, опубл. 20.05.2014, G21F 9/16 - в которых предлагается внесение в цемент различных добавок (вермикулит, зола-унос, жидкое стекло, каустический магнезит и т.д.), позволяющих улучшить физические свойства конечного блока и контролировать процесс отверждения.
Общими недостатками использования отверждающих смесей на основе цемента являются:
- выщелачиваемость радионуклидов из цементных блоков;
- склонность цементных блоков к растрескиванию, что ведет к увеличению площади поверхности выщелачивания радионуклидов;
- невысокий процент химически связанной воды в составе блоков (~5%);
- длительный срок процесса отверждения (до 25 суток);
- образование вторичных ЖРО из воды, которая берется с избытком при затворении смеси.
2
4
Известен способ стабилизации ЖРО, уран- и плутонийсодержащих материалов (патент RU 2307411, опубл., 27.09.2007, G21F 9/04) путем добавления в отходы достаточного количества MgO, для регулирования показателя рН до не менее 5, и γ - оксида алюминия для поглощения жидких углеводородов. Далее, в полученную смесь добавляют связку в количестве не менее 20% мас., содержащую MgO и KНРO, с последующим образованием суспензии. При затвердевании образуется стабильный керамический материал, в котором инкапсулированы радиоактивные отходы. Важным аспектом изобретения является минимальное выделение водорода при хранении, а также низкая степень выщелачивания радиоактивных компонентов. Описанный способ стабилизации используют для широкого круга ЖРО. Для кондиционирования тритиевой воды данный способ не используют.
Известен способ отверждения ЖРО воды, содержащей тритий, с использованием цеолитов. В работе Л.Ф. Беловодский, В.К. Гаевой, В.И. Гришмановский «Тритий» М: Энергоатомиздат, 1985 г., стр. 181, со ссылкой на Behavior of tritium in the environment. Proc. of a Symposium. San Francisco, 1978. Vienna: IAEA, 1979, описывается способ очистки откачиваемых газов от воды, содержащей тритий, с помощью синтетических цеолитов типа А и X (как правило, применяются цеолиты КА, КХ и NaA) или пемзы, патроны с которыми после насыщения помещаются в металлический контейнер и заливаются гипсом, образуя монолитный блок. Данный способ является наиболее близким по назначению к заявляемому способу и выбран в качестве прототипа.
Недостатками данного способа являются:
- вода, содержащая тритий, химически не связывается, а находится в порах цеолита или пемзы, что приводит к относительно высокому парциальному давлению паров воды над поверхностью блока;
- цеолит или пемза являются пористыми материалами с хорошей газопроницаемостью, по этой причине при хранении материала возможно выделение сорбированной воды в окружающую среду за счет протекания обменных процессов;
- в связи с тем, что молекулы воды, содержащей тритий, находящиеся в порах сорбента, контактируют между собой, значительная доля энергии распада трития будет поглощаться именно водой. В результате этого происходит процесс радиолиза воды и, как следствие, образование молекул газообразного водорода.
Задачей изобретения является повышение надежности и безопасности хранения воды, содержащей тритий, путем перевода ее в химически связанное состояние.
При использовании изобретения достигается следующий технический результат:
- полученный монолитный материал обладает компактной структурой с низкой пористостью, низким значением влагопроницаемости (практически не адсорбирует влагу), химической стойкостью к агрессивным средам (кислотного, щелочного характера);
- время отверждения и стабилизации свойств монолитного материала на несколько порядков меньше, чем у бетона;
- получаемый в результате отверждения монолитный материал характеризуется высоким содержанием химически связанной воды (до ~30% вес.), не растрескивается и соответствует требованиям федеральных норм и правил в области использования атомной энергии «Критерии приемлемости радиационных отходов для захоронения» (НП-093-14).
2
4
2
4
Для решения указанной задачи и достижения технического результата заявляется способ кондиционирования воды, содержащей тритий, заключающийся в соединении ее с предварительно приготовленной смесью порошков прокаленного оксида магния (MgO) и калия фосфорнокислого l-замещенного (KНРO), перемешивании до получения однородной суспензии, выдерживании ее до полного отверждения. При этом все компоненты берутся в стехиометрическом соотношении согласно уравнению реакции. Желательно, чтобы размер частиц окиси магния не превышал 100 мкм, размер частиц калия фосфорнокислого l-замещенного (KНРO) не превышал 400 мкм, а для увеличения времени отверждения добавляют борную кислоту, в количестве не более 10% вес.
2
4
2
4
2
MgO+KНРO+5НO*=MgKPO⋅6НO*+Q↑,
2
где НO* - вода, загрязненная тритием,
Q↑ - тепловой эффект реакции (368,35 кДж).
2
4
2
2
4
Соотношение компонентов выглядит следующим образом: MgO (15,12 вес. %), KНРO (51,31 вес. %), НО (33,76 вес. %). Для предотвращения перегрева смеси, при необходимости, используют добавки борной кислоты, которая применяется как ингибитор реакции. Перед добавлением воды исходные компоненты тщательно перемешивают. В подготовленную смесь порошков вносят воду, содержащую тритий, и перемешивают любым доступным образом до получения однородной суспензии. Так как калий фосфорнокислый в процессе реакции должен максимально полно раствориться в воде и реакция происходит на поверхности частиц оксида магния, желательно размер частиц порошков не должен превышать 100 мкм для MgO и 400 мкм для KНРO. Растворимость зависит от температуры. При повышении температуры растворимость увеличивается. Проблема с перегревом смеси может возникнуть при изготовлении большого образца. Если температура будет очень высокой, то произойдет быстрое и не равномерное отверждение по всему объему образца, без его кристаллизации. Затвердевание полученной смеси происходит через несколько минут, а набор максимальной прочности через 24 часа. В результате структура и свойства образца будут далеки от оптимальных. При добавлении борной кислоты в состав смеси порошков К и Mg процесс отверждения смеси смещается в сторону увеличения времени начала реакции. Заявляемая технология кондиционирования воды, содержащей тритий, может быть настроена на месте с учетом всех особенностей процесса.
Совокупность заявляемых признаков способа позволяет зафиксировать свойства полученного монолитного материала на достигнутом уровне:
- кондиционируемая вода, содержащая тритий, химически связывается в твердую монолитную матрицу;
- получаемый в результате отверждения монолитный материал характеризуется высоким содержанием химически связанной воды (до ~30% вес);
- в процессе реализации предложенного способа не происходит образование вторичных ЖРО;
- молекулы воды, содержащей тритий, равномерно связываются в получаемой монолитной матрице без непосредственного контакта между собой, в связи с чем процесс радиолиза, сопровождающийся выделением газообразного водорода в окружающую среду, практически не происходит;
- процесс отверждения смешанных компонентов с водой, содержащей тритий, в монолитный материал происходит в течение нескольких минут;
- отверждение происходит при положительной температуре, не требуется дополнительного нагрева и последующей сушки полученного блока.
Пример практического применения
4
2
2
4
9
Для проверки возможности практического применения предлагаемого способа был изготовлен образец гексагидрата магний-калий фосфата (MgKPO⋅6HO). Для изготовления были использованы: 10 г прокаленного оксида магния (MgO) по ГОСТ 4526-75 (размер частиц ≤100 мкм), 34 г калия фосфорнокислого однозамещенного (KНРО) по ГОСТ 4198-75 (размер частиц ≤400 мкм) и 10 мл воды, содержащей тритий, общей активностью 3,7×10 Бк. Предварительно прокаленный оксид магния и калий фосфорнокислый однозамещенный смешивали в течение 0,5 часа. После чего полученную смесь перенесли в стеклянный стакан и при перемешивании в нее добавили воду, содержащую тритий. Через 2-3 минуты произошло образование визуально однородного монолитного образца. Образец был помещен в герметичный металлический контейнер. Через 7,5 лет после закладки образца на хранение, перед вскрытием контейнера, был проведен отбор пробы для масс-спектрометрического анализа на содержание водорода как продукта радиолиза воды. Проведенный анализ не показал наличие водорода в объеме контейнера (чувствительность прибора <0,01% об.). Образец представляет собой плотную однородную массу, является монолитным, не растрескивается и соответствует требованиям федеральных норм и правил в области использования атомной энергии «Критерии приемлемости радиационных отходов для захоронения» (НП-093-14).